(57)【特許請求の範囲】
【請求項１】
表糸層を有する内装材であって、
フッ素樹脂を含むフッ素部が前記表糸層に直接固着されており、
シリカ粒子が、その一部を露出した状態で前記フッ素部に埋設されており、
前記シリカ粒子が、粒子の表面を処理していないコロイダルシリカである、防汚性内装材。
【請求項２】
前記フッ素部が、単一の層からなる、請求項１に記載の防汚性内装材。
【請求項３】
前記表糸層を構成する糸に点接触しているシリカ粒子を含む、請求項１または２に記載の防汚性内装材。
【請求項４】
一部が前記フッ素部から露出し且つ残部が前記フッ素部に埋設された状態のシリカ粒子と、前記フッ素部に完全に埋設されているシリカ粒子と、を含む、請求項１乃至３のいずれか一項に記載の防汚性内装材。
【請求項５】
前記シリカ粒子が、粒子径５ｎｍ〜１００ｎｍの略球状である、請求項１乃至４のいずれか一項に記載の防汚性内装材。
【請求項６】
前記露出したシリカ粒子の露出割合が、１０％〜８０％である、請求項１乃至５のいずれか一項に記載の防汚性内装材。
ただし、シリカ粒子の露出割合（％）は、（シリカ粒子の露出部分の表面積／シリカ粒子の全表面積）×１００で求められる。
【請求項７】
請求項１乃至６のいずれかに記載の防汚性内装材の製造方法であって、表糸層に、粒子径が５ｎｍ〜１００ｎｍのコロイダルシリカであって粒子の表面を処理していないコロイダルシリカを含む処理液を塗布する工程、及び、フッ素樹脂を含む処理液を前記表糸層に塗布する工程、を含む、防汚性内装材の製造方法。
【発明の詳細な説明】
【技術分野】
【０００１】
本発明は、防汚性に優れた内装材の製造方法、及び、防汚性に優れた内装材に関する。
【背景技術】
【０００２】
従来、オフィスビル、商業施設、マンション、一般家屋などには、各種の内装材が使用されている。内装材としては、床面に敷設される床材、壁面に施工される壁材、天井面に施工される天井材などが挙げられる。床材としては、例えば、タイルカーペット、ロールカーペット、ラグ、マットなどの各種のカーペット、塩ビ被覆糸織物などを用いた床材などが挙げられる。壁材としては、例えば、腰壁シート、壁紙などが挙げられる。天井材としては、例えば、天井用シートなどが挙げられる。このような内装材は汚れに接することが多い。一般的には、汚れとは、本来はそこにあることが好ましくなく、除去することが求められる物質を指す。具体的には、汚れは、水溶性汚れ（食塩、色素など）、油溶性汚れ（脂肪酸、動植物油脂など）、固体汚れの３種に分けられる。このうち、水に溶解せず、油性の有機溶剤などにも溶解しない汚れが固体汚れであり、特に粒子状の汚れは固体粒子汚れと呼ばれている。固体粒子汚れとしては、例えば、土砂、粉塵、黄砂などが挙げられる。
このような汚れをカーペットなどの糸に付着させ難くする加工は防汚加工と呼ばれている。防汚加工としては、はじめから汚れが付着し難くするソイルガード（Ｓｏｉｌ  Ｇｕａｒｄ）加工、汚れが付着した後、洗浄により汚れを容易に落とし易くするソイルリリース（Ｓｏｉｌ  Ｒｅｌｅａｓｅ）加工がある。このような防汚加工により付与された、はじめから汚れが付着し難い性質、及び／又は、汚れが付着した後、洗浄により汚れが容易に落ち易い性質は、防汚性と呼ばれている。
【０００３】
ところで、一般に、糸は、その構造上、表面積が大きいので、防汚剤を均質に塗布することが困難であり、また、糸の風合いを損ねずに防汚性を付与することも困難である。例えば、カーペットに防汚性を付与するため、パイル糸にフッ素樹脂を塗布することにより、ソイルガード加工することが提案されている（例えば、特許文献１）。フッ素樹脂がパイル糸に塗布されているカーペットは、フッ素樹脂が撥水・撥油性能を有するため、水溶性汚れ及び油溶性汚れは付着し難い。
しかしながら、かかるカーペットは、水及び油性の有機溶剤などに溶解し難い固体粒子汚れの付着を十分に防止できない場合があり、十分な防汚性を有するとは言えない。また、フッ素樹脂の種類や塗布量によっては、フッ素樹脂が有するタック性（粘着性）により、固体粒子汚れが付着し易くなることもある。特に、多数の人々が歩行をする場所に設置されるカーペットの表面には、土砂、粉塵、黄砂などの固体粉体汚れが大量に接する。従って、そのような固体粉体汚れが付着し難い防汚性に優れたカーペットが求められている。
【先行技術文献】
【特許文献】
【０００４】
【特許文献１】特開２００８−１６３４７６号公報
【発明の概要】
【発明が解決しようとする課題】
【０００５】
本発明の目的は、土砂、粉塵、黄砂などの固体粒子汚れが付着し難い防汚性内装材及びその製造方法を提供することである。
【課題を解決するための手段】
【０００６】
本発明の防汚性内装材は、表糸層を有する内装材であって、フッ素樹脂を含むフッ素部が前記表糸層に直接固着されており、シリカ粒子が、その一部を露出した状態で前記フッ素部に埋設されており、前記シリカ粒子が、粒子の表面を処理していないコロイダルシリカである。
【０００７】
本発明の好ましい防汚性内装材は、前記フッ素部が、単一の層からなる。
本発明の好ましい防汚性内装材は、前記表糸層を構成する糸に点接触しているシリカ粒子を含む。
本発明の好ましい防汚性内装材は、一部が前記フッ素部から露出し且つ残部が前記フッ素部に埋設された状態のシリカ粒子と、前記フッ素部に完全に埋設されているシリカ粒子と、を含む。
本発明の好ましい防汚性内装材は、前記シリカ粒子が、粒子径５ｎｍ〜１００ｎｍの略球状である。
本発明の好ましい防汚性内装材は、前記露出したシリカ粒子の露出割合が、１０％〜８０％である。ただし、シリカ粒子の露出割合（％）は、（シリカ粒子の露出部分の表面積／シリカ粒子の全表面積）×１００で求められる。
【０００８】
また、本発明の別の局面によれば、防汚性内装材の製造方法が提供される。
本発明の防汚性内装材の製造方法は、上記いずれかの防汚性内装材の製造方法であって、表糸層に、粒子径が５ｎｍ〜１００ｎｍのコロイダルシリカであって粒子の表面を処理していないコロイダルシリカを含む処理液を塗布する工程、及び、フッ素樹脂を含む処理液を前記表糸層に塗布する工程、を含む。
【発明の効果】
【０００９】
本発明の防汚性内装材は、固体粒子汚れが付着し難く、長期間綺麗な状態で使用できる。
また、本発明の製造方法によれば、土砂、粉塵、黄砂などの固体粒子汚れが付着し難い、防汚性に優れた内装材を得ることができる。
【図面の簡単な説明】
【００１０】
【図１】内装材（カーペット）の平面図。
【図２】図１のＩＩ−ＩＩ線で切断した拡大断面図。
【図３】織物層の一部省略平面図。
【図４】防汚性内装材の表糸層の表面の拡大平面図。
【図５】図４のＶ−Ｖ線で切断した拡大断面図。
【図６】シリカ処理液の塗布量（図中では「シリカ塗布量」）と色度Ｅ値の差△Ｅとの相関関係を示すグラフ図。
【図７】実施例２２の防汚性内装材（カーペット）の表糸層を構成する糸の表面の一部の電子顕微鏡写真。
【発明を実施するための形態】
【００１１】
以下、本発明について、適宜図面を参照しつつ説明する。
本明細書において、ある層の「表面」又は「上方」は、内装材を施工する面から遠い側の面又は方向を指し、「裏面」又は「下方」は、その反対側（内装材を施工する面に近い側）の面又は方向を指す。前記内装材を施工する面としては、例えば、床面、壁面、天井面などが挙げられるが、これらに限定されない。
本明細書において、「〜」で表される数値範囲は、「〜」の前後の数値を下限値及び上限値として含む数値範囲を意味する。
また、各図における、厚み及び大きさなどの寸法は、実際のものとは異なっていることに留意されたい。
【００１２】
＜内装材＞
本発明の製造方法は、表糸層を有する内装材であって、表糸層に防汚処理を施すことによって、防汚性内装材を得ることを特徴とする。
図１は、内装材の平面図であり、図２は、その拡大断面図である。
本発明の処理対象である内装材１は、図１及び図２に示すように、表糸層２を有する。
前記内装材１としては、表糸層２を有するものであれば特に限定されず、例えば、床材、壁材、天井材などが挙げられる。特に、土足で踏み付けられることが多い床材は、固体粒子汚れが付着し易いことから、本発明の処理対象は床材であることがより効果的である。
【００１３】
（表糸層）
本明細書において、表糸層２は、図２に示したような、糸２１が基布２２などに植設されたパイル層、図３に示したような、経糸２１１及び緯糸２１２が織り込まれてシート状に形成された織物層、及び、糸が編み込まれてシート状に形成された編物層が含まれる。また、表糸層２は、内装材１の最も上方に配置され、内装材１の最表面を構成する層である。
表糸層２を形成する糸としては、特に限定されず、例えば、天然繊維、化学繊維若しくは無機繊維からなる糸、又は２種以上の繊維を混紡又は引き揃えた糸などが挙げられる。
前記天然繊維としては、特に限定されず、例えば、綿、麻、リンネルなどの植物繊維；羊毛、絹、カシミヤ、アルパカ、アンゴラ、モヘアなどの動物繊維；などが挙げられる。前記化学繊維としては、例えば、ナイロンなどのポリアミド、ポリエステル、ポリエチレン、ポリプロピレン、アクリル、ポリ塩化ビニル、ポリウレタンなどの合成繊維；アセテート、トリアセテート、プロミックスなどの半合成繊維；レーヨン、キュプラ、ポリノジックなどの再生繊維などが挙げられる。前記無機繊維としては、カーボン、ガラス、金属などが挙げられる。前記繊維は、１種単独で、又は２種以上を併用してもよい。
前記繊維は、芯材と芯材を被覆した被覆層とからなる複合繊維であってもよい。例えば、芯材が、ポリアミドやポリエステルなどの合成樹脂からなり、被覆層が、ポリ塩化ビニルなどの合成樹脂からなる複合繊維が挙げられる。このような複合繊維からなる織物は、塩ビ被覆糸織物とも呼ばれる。
特に、糸が起立しているパイル層は、固体粒子汚れが付着し易いことから、パイル層を有する内装材１に防汚処理を施すことが好ましい。
【００１４】
また、表糸層２の糸は、モノフィラメント（単繊維）でもよく、或いは、マルチフィラメント（複数本の単繊維を撚り合わせ又は引き揃えて１本の糸としたもの）でもよい。
表糸層２を構成する糸の太さは、特に限定されないが、例えば、５００デニール〜５０００デニールであり、好ましくは、１５００デニール〜４０００デニールである。
表糸層２の糸の断面視における外形は、特に限定されず、円状又は楕円状の他、星形状などの異形状であってもよい。
【００１５】
［パイル層］
表糸層２の一実施形態であるパイル層は、例えば、タフト機を用いて糸２１を基布２２に植設する、すなわちタフトすることによって得ることができ、或いは、糸２１の織り加工によって得ることができる。例えば、内装材の一例であるタフテッドカーペットのパイル層は、糸をタフトすることによって形成されたものであり、また、内装材の別の一例であるアキスミンターカーペットやウィルトンカーペットのパイル層は、糸の織り加工によって形成されたものである。このようなパイル層２は生機（きばた）とも呼ばれる。なお、パイル層を構成する糸は、一般に、パイル糸と呼ばれるため、このような場合の糸をパイル糸と記す場合がある。
【００１６】
表糸層２を構成するパイル糸２１は、ループパイルでもよいし、カットパイルでもよい。パイル糸２１は、基布２２上において起立されている。
パイル糸２１の高さは、特に限定されないが、通常、２ｍｍ〜２０ｍｍであり、特にループパイルの場合には、例えば、２ｍｍ〜１０ｍｍが好ましい。前記下限値以上の場合、パイル部分での良好な踏み心地が得られ、上限値以下の場合、パイル糸がへたり難くなる。
【００１７】
前記パイル糸２１の素材は、特に限定されず、上記に例示した天然繊維及び化学繊維などを用いることができるが、好ましくは、化学繊維が用いられる。具体的には、パイル糸２１としては、例えば、ナイロンなどのポリアミド、ポリエステル、ポリプロピレン、ポリエチレン、ポリ塩化ビニルなどからなる公知の繊維加工糸を用いることができる。
パイル糸２１の目付量としては、特に限定されず、適宜設定できるが、例えば、好ましくは３００ｇ／ｍ２〜３０００ｇ／ｍ２であり、より好ましくは５００ｇ／ｍ２〜２０００ｇ／ｍ２である。パイル糸２１の目付量を前記範囲にすることにより、防汚性に優れるばかりでなく、良好な踏み心地が得られ、コスト面においても好ましい防汚性内装材を得ることができる。
また、パイル糸２１の太さは、特に限定されないが、例えば、６００デシテックス〜９０００デシテックスが好ましい。このような太さのパイル糸を用いた内装材１は、弾性反発力に優れる。
パイル糸２１の断面視における外形は、特に限定されず、略円形状、略楕円形状であってもよく、略三角形状、略四角形状、略Ｙ字形状などの異形状であってもよい。なお、本明細書において形状の「略」は、本発明の属する技術分野において許容される形状を意味する。前記略円形状及び略楕円形状の「略」は、例えば、周の一部が僅かに膨らむ又は窪んでいる形状、周の一部が若干直線又は斜線とされた形状などが含まれる。前記略三角形状、略四角形状などの略多角形状の「略」は、例えば、角部が面取りされている形状、辺の一部が僅かに膨らむ又は窪んでいる形状、辺が若干湾曲している形状などが含まれる。
【００１８】
基布２２は、パイル糸２１をタフトできるものであれば特に限定されず、公知のものを用いることができる。基布２２としては、例えば、織布、不織布、編み布などのシート状のものが挙げられ、中でも不織布を用いることが好ましい。前記不織布としては、例えば、スパンボンド不織布、ニードルパンチ不織布などが挙げられる。基布２２を構成する繊維の素材としては、例えば、ポリエステル、ポリプロピレン、ポリエチレン、ポリアミドなどの合成繊維；セルロース、ウールなどの天然繊維；レーヨンなどの半合成繊維などが挙げられる。中でも、耐久性及び耐へたり性が良好である合成繊維を用いることが好ましい。基布２２の繊維は、１種単独で、又は２種以上を併用してもよい。特に、基布２２として、ポリエステル不織布、ポリアミド不織布、ポリエステルとポリアミドの混合不織布、ポリプロピレン不織布などを用いることができる。中でも、強度及び寸法安定性に優れることから、ポリエステル不織布を用いることが好ましい。また、基布２２は、ＳＢＲ系、ＭＢＲ系、ＰＶＣラテックス、ＥＶＡ系のプレコート剤でコーティングされたものを用いてもよい。
前記パイル層を有する内装材１としては、例えば、建物内や屋外の床面に敷設されるタイルカーペットやロールカーペットなどのカーペット、自動車、列車や航空機などの床面に敷設されるカーペット；建物内や屋外の床面に敷設されるラグ；建物内や玄関の出入り口などに敷設されるマットなどが挙げられる。
【００１９】
［織物層又は編物層］
表糸層の別の実施形態である上述の織物層としては、例えば、経糸及び緯糸を織り込んでシート状（平面的）に形成されたものなどが挙げられる。織り方は、特に限定されず、例えば、平織り、綾織り、朱子織り、絡み織り及びこれら織りを組み合わせたものなどが挙げられる。
上述の編物層としては、例えば、糸をループ状にし、そのループを連続させながら絡ませることでシート状（平面的）に仕上げたものなどが挙げられる。編み方は、特に限定されず、例えば、平編み、ゴム編み、パール編み及びこれら編みを組み合わせたものなどが挙げられる。
前記織物層又は編物層を有する内装材１としては、特に限定されないが、例えば、建物内に敷設される畳又は畳調床材、織物又は編物を表面に有するカーペット、ベルベットなどの床材；壁面に施工される壁クロス、腰壁シートなどの壁材；天井用シートなどの天井材などが挙げられる。
【００２０】
本発明によれば土砂などの固体粒子汚れに対して優れた防汚性を付与できるため、上記内装材の中でも、効果的な処理対象は、土足で踏み付けられることが多い床材、特に、パイル層を有するタイルカーペットやロールカーペットなどのカーペットである。
【００２１】
＜内装材の具体的な層構造及び形状＞
図１及び図２において、内装材１は、例えば、上方から順に、表糸層２と、前記表糸層２の裏面側に設けられたバッキング層３と、を有する。内装材１は、前記バッキング層３が積層されていることが好ましいが、表糸層２のみからなる内装材１でもよい。
図１及び図２は、内装材１として、タイルカーペットを例示しており、従って、図示された表糸層２はパイル層である。前記バッキング層３は、１層でもよく、或いは、任意の機能を有する２層以上の積層体であってもよい。前記バッキング層３は、例えば、裏面層３３と補強材３２と裏打ち層３１とを有し、例えば、下方から上方に向かって、この順で積層されている。
【００２２】
このタイルカーペットは、例えば、平面視略正方形状などの枚葉状に形成されている。タイルカーペットの平面視形状は、これに限定されず、例えば、平面視略長方形状、略円形状、略楕円形状、略三角形状、略六角形状などの略多角形状などに形成されていてもよい。
タイルカーペットの寸法は、特に限定されないが、例えば、５００ｍｍ×５００ｍｍなどが挙げられる。
【００２３】
また、本発明における内装材１は、平面視長尺帯状に形成されているロールカーペットでもよい（図示せず）。本明細書において、長尺帯状は、一方向の長さが他方向（他方向は一方向に対して直交する方向）の長さに比して十分に長い長方形状であり、例えば、一方向の長さが他方向の長さの２倍以上、好ましくは４倍以上である。前記長尺帯状のロールカーペットは、例えば、幅８００ｍｍ〜４０００ｍｍのような所定幅で所定長さに形成されたものであり、その長さは、例えば、２ｍ〜３００ｍである。長尺帯状のロールカーペットは、通常、ロールに巻かれて保管・運搬に供され、施工現場において、所望の形状に裁断して使用される。
【００２４】
（バッキング層）
内装材１は、表糸層２の裏面側にバッキング層３を有するものが好ましい。バッキング層３の裏面は、内装材１を施工する面に、接着剤などを介して貼り付けられ、又は、直接接するように載置される。バッキング層３は、例えば、裏打ち層３１、補強材３２及び裏面層３３から構成されるが、これら３層のうちの１層又は２層から構成されていてもよく、或いは、吸着フォーム層などのその他の機能層をさらに有していてもよい。
【００２５】
［裏打ち層］
裏打ち層３１は、表糸層２と裏面層３３又は表糸層２と補強材３２を接合するために、基布２２の裏面に設けられる。
裏打ち層３１は、通常、合成樹脂から構成される。この合成樹脂としては、特に限定されず、例えば、塩化ビニル樹脂などのＰＶＣ系、塩化ビニル−酢酸ビニル共重合体などのＥＶＡ系、アタクチックポリプロピレン（ＡＰＰ）樹脂などのＡＰＰ系、ポリウレタン樹脂などのＰＵＲ系などが挙げられる。加工性、耐久性、及びコスト面などから、ポリ塩化ビニル樹脂などのＰＶＣ系を用いることが好ましい。
裏打ち層３１には、必要に応じて、カーボンブラックなどの各種顔料、炭酸カルシウム、硫酸バリウムなどの充填剤、安定剤、老化防止剤などの添加剤が含まれていてもよい。
裏打ち層３１の厚みは、特に限定されないが、通常、０．５ｍｍ〜５．０ｍｍであり、好ましくは１．０ｍｍ〜３．０ｍｍである。裏打ち層３１の厚みが大きすぎると、その作製が困難となり、一方、裏打ち層３１の厚みが小さすぎると、表糸層２と裏面層３３などを十分な強度で接着できないおそれがある。
なお、表糸層２と裏面層３３又は表糸層２と補強材３２を、接着剤や熱接合などの別の手段で接合できれば、裏打ち層３１を省略することもできる。
【００２６】
［補強材］
補強材３２は、寸法安定性などの物性安定性を内装材１に付与するために必要に応じて設けられる。補強材３２は、図２に示すように、裏打ち層３１と裏面層３３の境界に設けられていてもよく、特に図示しないが、裏面層３３の内部に埋設されていてもよい。
補強材３２としては、例えば、ガラス、ポリエステル、ポリアミドなどの無機繊維若しくは合成繊維の織布又は不織布などが挙げられる。特に、寸法安定効果に優れていることから、補強材３２として、ガラス繊維製の不織布又は織布などが好適に使用できる。
【００２７】
［裏面層］
裏面層３３は、バッキング層３の最裏面を構成する層である。
裏面層３３は、通常、合成樹脂又はゴムから構成される。この合成樹脂としては、特に限定されず、例えば、上記で例示したような、ポリ塩化ビニル（ＰＶＣ）系、塩化ビニル−酢酸ビニル共重合体（ＥＶＡ）系、アタクチックポリプロピレン（ＡＰＰ）系、ポリウレタン（ＰＵＲ）系などの樹脂が挙げられる。加工性、耐久性、及びコスト面などからポリ塩化ビニル樹脂などのＰＶＣ系を用いることが好ましい。
また、裏面層３３の厚み方向中間位置、上方位置、又は下方位置に、第２の補強材（図示せず）が設けられていてもよい。なお、裏面層３３の裏面に第２の補強材が設けられる場合には、その第２の補強材がバッキング層３の最裏面を構成する。第２の補強材としては、従来公知のガラス不織布又は織布、ポリエステル不織布又は織布、その他の繊維の不織布や織布などが挙げられる。
裏面層３３の厚みは、通常、１．０ｍｍ〜５．０ｍｍであり、好ましくは１．５ｍｍ〜２．０ｍｍである。裏面層３３の厚みが厚すぎると、その作製が困難となり、一方、裏面層３３が薄すぎると、不陸吸収効果及び衝撃吸収性能が低下する。
【００２８】
＜防汚性内装材の製造方法＞
本発明の防汚性内装材の製造方法は、粒子径が５ｎｍ〜１００ｎｍのコロイダルシリカを含む処理液を、表糸層２に塗布する工程を含む。
【００２９】
（準備工程）
防汚処理対象である表糸層２又は内装材１を準備する。
後述するように、防汚処理工程は、表糸層２に対して実施されるので、少なくとも表糸層２を準備すればよい。つまり、（１）表糸層２のみを準備し、その表糸層２に防汚処理工程を行った後、バッキング層３などを積層することによって目的とする防汚性内装材を得てもよく、（２）表糸層２と任意の層が積層された未完の内装材を準備し、その表糸層２に防汚処理工程を行った後、残る層を積層することによって目的とする防汚性内装材を得てもよく、（３）表糸層２とバッキング層３などが積層された完成品である内装材を準備し、その表糸層２に防汚処理工程を行うことによって目的とする防汚性内装材を得てもよい。
表糸層２や内装材１については、上記で説明したようなものを適宜選択できる。例えば、処理対象である表糸層２がパイル層であり、従って、内装材１は、タイルカーペット又はロールカーペットなどのカーペットである。
なお、通常、内装材は、長尺帯状の状態で製造されるので、後述する防汚処理工程は、長尺帯状の表糸層２又は内装材１に対して実施される。
以下、前記（１）の順序で防汚性内装材を得る方法について説明する。
【００３０】
（防汚処理工程）
防汚処理工程は、表糸層２にコロイダルシリカを含む処理液を塗布する工程を含み、好ましくは、表糸層２にコロイダルシリカを含む処理液及びフッ素樹脂を含む処理液を塗布する工程を含む。
コロイダルシリカを含む処理液及びフッ素樹脂を含む処理液の塗布は、それぞれ独立して行ってもよく、同時に行ってもよい。コロイダルシリカ及びフッ素樹脂の塗布を同時に行う場合、コロイダルシリカを含む処理液とフッ素樹脂を含む処理液をそれぞれ準備し、両処理液を同時に表糸層２に塗布してもよく、或いは、コロイダルシリカ及びフッ素樹脂を含む処理液を準備し、その処理液を表糸層２に塗布してもよい。
以下、コロイダルシリカを含む処理液を「シリカ処理液」、フッ素樹脂を含む処理液を「フッ素処理液」、コロイダルシリカ及びフッ素樹脂の双方を含む処理液を「併用処理液」、シリカ処理液、フッ素処理液及び併用処理液を総称して単に「処理液」という場合がある。また、処理液には、必要に応じて、発泡剤、消泡剤などの各種添加剤を添加してもよい。
【００３１】
［コロイダルシリカを含む処理液］
コロイダルシリカを含む処理液は、コロイダルシリカと、水又は有機溶媒などの分散媒と、を含み、必要に応じて、安定化剤、界面活性剤などを含む。
コロイダルシリカは、二酸化ケイ素（ＳｉＯ２）又はその水和物（ＳｉＯ２・ｘＨ２Ｏ）のコロイド粒子で、一定の構造をもたないものをいう。コロイダルシリカは、常温常圧下では、水又は有機溶媒などの分散媒中で安定に分散されており、ゾル状である。コロイダルシリカは、酸性、中性、アルカリ性のいずれで安定化されていてもよいが、例えば、ｐＨ５〜１１、好ましくはｐＨ６〜１０で安定化されていることが好ましい。
【００３２】
前記分散媒としては、例えば、水；アルコール類、グリコール類、ケトン類、アミド類などの有機溶媒；又はそれら２種以上の混合溶媒などを用いることができる。
前記安定化剤としては、例えば、ＮａＯＨ等のアルカリ金属水酸化物、有機性塩基、ＮＨ４ＯＨ、低分子ポリビニルアルコールなどが挙げられる。
【００３３】
また、コロイダルシリカは、略球状、略楕円球状などの形状を有する。コロイダルシリカは、その複数が会合又は連なって集合している場合もある。前記略球状及び略楕円球状の「略」は、例えば、球又は楕円球の一部が僅かに膨らむ又は窪んでいる形状、球又は楕円球の一部が若干平面とされた形状などが含まれる。本発明においては、いずれの形状のコロイダルシリカであってもよいが、略球状のコロイダルシリカが好ましい。略球状であれば固体粒子汚れと点接触し易くなり、シリカ粒子の、固体粒子汚れとの接触面積が可及的に小さくなり、防汚性を向上できる。
【００３４】
前記コロイダルシリカの粒子径は、５ｎｍ〜１００ｎｍであり、好ましくは、８ｎｍ〜３０ｎｍであり、より好ましくは、１０ｎｍ〜２０ｎｍである。コロイダルシリカの粒子径が前記範囲にあることで、表糸層２を構成する糸の表面及びその内部にまでコロイダルシリカが入り易くなり、表糸層２にシリカ粒子を斑無く行き渡らせることができ、十分な防汚性を有する内装材が得られ得る。コロイダルシリカの粒子径が大きくなり過ぎると、表糸層２の糸の表面に定着し難く、また、糸の内部にまでコロイダルシリカが入り難く、十分な防汚性を得られ難くなる。逆に、コロイダルシリカの粒子径が小さ過ぎると、固体粒子汚れの付着防止性能を十分に発揮できない。
前記コロイダルシリカの粒子径は、ＢＥＴ吸着法による比表面積測定値（ＪＩＳ  Ｚ８８３０に準じる）からの換算値である。具体的には、シリカ粒子径をｄ[ｎｍ]、シリカ粒子の比表面積をＳ[ｍ２／ｇ]、シリカ粒子の密度をρ[ｇ／ｃｍ３]とすると、ｄ[ｎｍ]＝６，０００／（Ｓ[ｍ２／ｇ]・ρ[ｇ／ｃｍ３]）から、コロイダルシリカの粒子径を求めることができる。ここで、比表面積Ｓは、窒素吸着ＢＥＴ法（ＪＩＳ  Ｚ８８３０に準じる）により測定することができる。また、密度ρは、ＪＩＳ  Ｋ００６１「化学製品の密度及び比重測定方法」に準じて測定することができる。
【００３５】
コロイダルシリカを得る方法としては、特に限定されず、例えば、四塩化ケイ素の熱分解によるアエロジル合成などの気相合成法、アルコキシドの加水分解などの液相合成法、ケイ酸塩に希塩酸を作用させてから透析する方法などが挙げられる。
【００３６】
前記コロイダルシリカとしては、粒子の表面を処理していないコロイダルシリカでもよいし、粒子の表面を処理したコロイダルシリカでもよい。粒子の表面を処理したコロイダルシリカとしては、例えば、シリカ微粒子の表面のシラノール基と反応する官能基を有する有機化合物を用いて、シリカ微粒子の表面を処理して得られるオルガノシリケートのコロイダルシリカなどが挙げられる。前記有機化合物としては、例えば、シランカップリング剤などが挙げられる。また、オルガノシリケートのコロイダルシリカには、変性オルガノシリケートや変性していないオルガノシリケートがある。変性していないオルガノシリケートとしては、例えば、ジメチルシリカなどが挙げられる。この中でも、本発明においては、粒子の表面を処理していないコロイダルシリカが好ましく用いられる。
【００３７】
コロイダルシリカにはその表面が親水性のものと疎水性のものとがあるが、本発明に用いられるコロイダルシリカとしては、表面が親水性のコロイダルシリカが好ましい。コロイダルシリカは、その表面が親水性の場合、水などの水系溶媒への分散性が優れることから、コロイダルシリカを表糸層２の表面に均一に行き渡らせることができ、ソイルリリース性に優れた防汚性内装材を得ることができる。
【００３８】
シリカ処理液の調製は、公知の方法に従い、分散媒を用いて、コロイダルシリカを分散させる。さらに、必要に応じて、コロイダルシリカを安定化させるための安定化剤、界面活性化剤を加えてもよい。また、コロイダルシリカの塗布性を向上させるため、発泡剤などを混合してもよい。前記発泡剤としては、ビクセンＦ−３２０（日華化学株式会社製）、メイフォーマーＦ１０６（明成化学工業株式会社製）などが好ましく用いられる。前記シリカ処理液中のコロイダルシリカの含有量（シリカ濃度）は、コロイダルシリカが分散媒中において良好に分散できる程度で、適宜設定できる。シリカ処理液中のコロイダルシリカの含有量は、処理液全体を１００重量％としたときに、例えば、５重量％〜５０重量％である。後述するように、固形分換算で所定量のコロイダルシリカを表糸層２に塗布できるようにするため、それを考慮して、シリカ濃度とシリカ処理液の塗布量が設定される。
【００３９】
シリカ処理液としては、市販品を用いてもよく、例えば、ＮＣ（高松油脂株式会社製）、シリカドール（日本化学工業株式会社製）、スノーテックス（日産化学工業株式会社製）、アデライト（株式会社ＡＤＥＫＡ製）、クインセッター（コタニ化学工業株式会社製）、クリアゾール（京浜化成株式会社製）、ニコソルト（日華化学株式会社製）などが挙げられる。この中でも、ＮＣ（高松油脂株式会社製）、シリカドール（日本化学工業株式会社製）、スノーテックス（日産化学工業株式会社製）、アデライト（株式会社ＡＤＥＫＡ製）が好ましく用いられる。
【００４０】
［フッ素樹脂を含む処理液］
本発明の防汚性内装材の製造方法は、表糸層２にフッ素樹脂を含む処理液を塗布してもよい。コロイダルシリカ及びフッ素樹脂の処理を併用することにより、フッ素樹脂が有する撥水・撥油性能と、コロイダルシリカが有する固体粒子汚れに対する防汚性能が相俟って、防汚性に特に優れた防汚性内装材が得られる。この優れた防汚性は、防汚処理によって付与されるシリカ粒子とフッ素樹脂が、表糸層２を構成する糸の表面又は糸の表面及び内部に混在するようになることに起因すると考えられる。
また、一般的には、シリカ粒子などの粒子状物を糸に定着させる際には、粒子状物の脱落を防止するために、メタノール系、水系などのバインダーを用いる。これらバインダーは、その目的から防汚性能が考慮されていないのが一般的である。本発明に用いられるフッ素樹脂は、撥水・撥油性能に加えて、コロイダルシリカを良好に表糸層２に固着させるためのバインダーとしての機能も有する。本発明では、一般的なバインダーを必要とせず、防汚剤として機能するフッ素樹脂をバインダーの代替品として用いることによって、防汚性をより向上させることができる。
【００４１】
フッ素処理液は、フッ素樹脂と、水又は有機溶媒などの分散媒と、を含み、必要に応じて、安定化剤、界面活性剤などを含む。前記分散媒及び安定化剤としては、コロイダルシリを含む処理液で例示したようなものが挙げられる。
本発明に用いられるフッ素樹脂としては、撥水・撥油性能を有するフッ素樹脂が好ましい。また、本発明に用いられるコロイダルシリカとの相溶性に優れたフッ素樹脂を用いるのが好ましい。
前記フッ素樹脂としては、例えば、フルオロアルキルスルホン酸化合物、フルオロアルキルカルボン酸系化合物、フルオロアルキルリン酸エステル化合物、フルオロアルキルエチレンオキサイド付加物、及びフルオロアルキルエーテル基を側鎖に有するポリオキシアルキレンエーテルポリマー化合物などが挙げられる。前記フッ素樹脂に含まれるフルオロアルキルとは、アルキル基の水素原子の２個以上がフッ素原子に置換された基をいう。フルオロアルキル基の炭素数は１〜２０が好ましく、特に１〜１０が好ましい。また、フルオロアルキル基は、直鎖状であってもよく分岐状であってもよい。分岐状の基である場合には、分岐部分がフルオロアルキル基の末端部分に存在し、かつ、炭素数１〜４程度の短鎖であるのが好ましい。さらにフルオロアルキル基は、アルキル基の水素原子の全てがフッ素原子に置換された基（すなわちパーフルオロアルキル基）、またはパーフルオロアルキル基を末端部分に有する基が好ましい。パーフルオロアルキル基の場合、炭素数は、１〜１０が好ましい。炭素数が４未満の場合には、フッ素樹脂の撥水性能が低下する傾向にあり、１６より多い場合には、フッ素樹脂が常温で固体となり、昇華性も大きく、取扱いが困難になるおそれがある。
【００４２】
また、前記フッ素樹脂としては、例えば、フルオロアルキル基を有する（メタ）アクリル酸エステルの重合単位を必須とする重合体を用いてもよく、共重合体であってもよい。フルオロアルキル基を有する（メタ）アクリル酸エステルの重合単位を必須とする重合体とはフルオロアルキル基が（メタ）アクリル酸エステルのアルコール残基部分に存在する化合物である。かかるフルオロアルキル基を有する（メタ）アクリル酸エステルの重合単位を必須とする重合体は、かかる重合単位を１種または２種以上含んでいてもよい。また、本発明の効果を阻害しない範囲で分子中にＯＨ基、ＣＯＯＨ基、ＮＨ２基などの親水基を有するものや、ポリアルキレングリコールセグメントを有する化合物が含まれていてもよい。
【００４３】
また、前記フッ素樹脂としては、例えば、次に示す一般式で示される化合物でもよい。
【００４４】
【化１】
0006615669.tif 000002
【００４５】
式中、Ｒ１は、水素又は低級アルキル基を示し、Ｒｆは、ＣｍＦ２ｍ＋１で表されるパーフルオロアルキル基を有し、且つ、水酸基及び不飽和基からなる群より選ばれる少なくとも１種の基を含む基を示し、ｍは、１〜２０の整数を示し、ｎは、１０〜２００の整数を示す。
【００４６】
フッ素処理液の調製は、公知の方法に従い、分散媒にフッ素樹脂を溶解又は分散させる。前記フッ素処理液中のフッ素樹脂の含有量（フッ素濃度）は、フッ素樹脂が分散媒中において良好に溶解又は分散できる程度で、適宜設定できる。例えば、フッ素処理液中のフッ素樹脂の含有量は、処理液全体を１００重量％としたときに、例えば、５重量％〜６０重量％である。後述するように、固形分換算で所定量のフッ素樹脂を表糸層２に塗布できるようにするため、それを考慮して、フッ素濃度とフッ素処理液の塗布量が設定される。
フッ素処理液としては、市販品を用いてもよく、例えば、Ｃａｐｓｔｏｎｅ（登録商標）（ＤｕＰｏｎｔ社製）などが挙げられる。
【００４７】
［塗布工程］
前記シリカ処理液を表糸層２の表面に塗布する。
表糸層２に対する、シリカ処理液の塗布量は、適宜設定できるが、固形分換算で、例えば、０．１ｇ／ｍ２〜１００ｇ／ｍ２であり、好ましくは、０．２５ｇ／ｍ２〜５０ｇ／ｍ２であり、さらに好ましくは、０．３ｇ／ｍ２〜２０ｇ／ｍ２である。なお、前記シリカ処理液の塗布量は、表糸層２の１ｍ２当たりに塗布されるシリカ粒子の重量を基準としている。つまり、表糸層２の１ｍ２当たりにコロイダルシリカが０．１ｇ〜１００ｇの範囲で接触するように、シリカ処理液を塗布する。当該処理液のコロイダルシリカの含有量（シリカ濃度）を考慮して、コロイダルシリカの重量が前記範囲となるように、実際のシリカ処理液の塗布量が設定される。
シリカ処理液の塗布量がコロイダルシリカの固形分換算で０．１ｇ／ｍ２以上である場合、表糸層２にシリカ粒子が適度な量で固着し、内装材１の防汚性を十分に向上できる。一方、シリカ処理液の塗布量がコロイダルシリカの固形分換算で１００ｇ／ｍ２以下である場合、表糸層２に固着するシリカ粒子が多くなりすぎないので、シリカ粒子が脱落し難くなること、加工性が悪化しないこと、コストが高くならないことから、好ましい。
【００４８】
必要に応じて、フッ素処理液を塗布する場合、それを表糸層２の表面に塗布する。表糸層２に対する、フッ素処理液の塗布量は、特に限定されず、例えば、固形分換算で０．１ｇ／ｍ２〜１００ｇ／ｍ２であり、好ましくは、０．２５ｇ／ｍ２〜７０ｇ／ｍ２であり、さらに好ましくは、０．３ｇ／ｍ２〜３０ｇ／ｍ２である。なお、前記フッ素処理液の塗布量は、表糸層２の１ｍ２当たりに塗布されるフッ素樹脂の重量を基準としている。つまり、表糸層２の１ｍ２当たりにフッ素樹脂が０．１ｇ〜１００ｇの範囲で接触するように、フッ素処理液を塗布する。当該処理液中のフッ素樹脂の含有量（フッ素濃度）を考慮して、フッ素樹脂の重量が前記範囲となるように、実際のフッ素処理液の塗布量が設定される。
フッ素処理液の塗布量が０．１ｇ／ｍ２以上である場合、表糸層２の撥水・撥油性能を十分に向上させることができる。一方、フッ素処理液の塗布量が１００ｇ／ｍ２以下である場合、フッ素樹脂がシリカ粒子の略全体を覆わず、固体粒子汚れの付着防止というシリカ粒子の防汚性能を十分に発揮させることができる。
【００４９】
フッ素処理液の塗布は、シリカ処理液の塗布前に行ってもよく、シリカ処理液の塗布後に行ってもよく、或いは、シリカ処理液と同時に行ってもよい。
好ましくは、フッ素処理液とシリカ処理液を同時に塗布する。先にシリカ処理液を塗布し、フッ素処理液を塗布すると、フッ素樹脂がコロイダルシリカの略全体を覆ってしまうおそれがあり、そうすると、シリカ粒子の略全体がフッ素樹脂にて覆われ、シリカ粒子の防汚性能を発揮できないおそれがある。なお、フッ素処理液を塗布した後にシリカ処理液を塗布すると、シリカ粒子の略全体がフッ素樹脂で覆われることは防止できるので、フッ素処理液とシリカ処理液を前後に塗布する場合には、フッ素処理液を先に塗布することが好ましい。もっとも、シリカ処理液の分散媒として水系溶媒を使用した場合、フッ素処理液を先に塗布することによるフッ素樹脂の撥水性能により、シリカ処理液が幾分弾かれるおそれがある。このような点をも考慮すると、フッ素処理液とシリカ処理液を同時に塗布することが好ましい。
【００５０】
同時に塗布する場合、フッ素処理液とシリカ処理液を別々に調製し、それらを同時に表糸層２に塗布してもよく、或いは、併用処理液を調製し、それを表糸層２に塗布してもよい。
併用処理液を使用する場合においても、その塗布量は、シリカ処理液及びフッ素処理液の塗布量と同様に、コロイダルシリカの固形分換算で上記範囲、且つ、フッ素樹脂の固形分換算で上記範囲であることが好ましい。
併用処理液の調製は、シリカ処理液及びフッ素処理液の調製に準じて行うことができる。併用処理液中のコロイダルシリカ及びフッ素樹脂の各含有量は、固形分換算で上記の所定量のコロイダルシリカ及びフッ素樹脂を表糸層２に塗布できるように考慮して設定される。
【００５１】
シリカ処理液とフッ素処理液の塗布量（ｇ／ｍ２）の比としては、例えば、固形分換算でコロイダルシリカ：フッ素樹脂＝１：０．５〜１：１．５の範囲が好ましく、１：０．７〜１：１．０の範囲がより好ましい。シリカ処理液とフッ素処理液の塗布量の比を、前記範囲とすることで、フッ素樹脂がシリカ粒子を覆うことなく、シリカ粒子がその一部を露出した状態となって表糸層２に固着する。このため、バインダーとしても機能するフッ素樹脂がシリカ粒子の脱落を防止し、シリカ粒子の防汚性能を良好に発揮させることができる。
【００５２】
表糸層２に対する、処理液（シリカ処理液、フッ素処理液又は併用処理液）の塗布方法としては、特に限定されないが、例えば、フォーム加工、スプレー加工、及び、ディッピング加工などが挙げられる。
フォーム加工は、処理液に発泡剤を加えて泡状（フォーム状）にして塗布する方法である。また、必要に応じて、処理液に消泡剤を添加することによって、発泡状態を適切に制御することができる。この塗布方法により、塗布する量や箇所を細かく且つ容易に調節できる上、塗布ムラが生じ難く、乾燥エネルギーのロスが少なくなるなどの効果が得られる。
スプレー加工は、圧縮した空気や高圧ガスなどを用いて、処理液を噴霧することにより塗布する方法である。噴霧量などに関連して、様々な種類のスプレーがある。また、駆動源の違いにより、缶内の高圧ガスを利用した缶スプレー、電動ポンプなどによる電動スプレー、外部の空気圧を利用したエアスプレーなどがある。
フォーム加工又はスプレー加工により、処理液を表糸層２に多く接触させることができ、防汚性に優れた内装材を製造することができる。
ディッピング加工は、処理液で満たされた槽中に塗布対象物を浸漬し、処理液の粘性力、表面張力及び重力による力と速度とを調整して引上げ、対象物に付着した処理液が流下する重力との関係性から塗布厚を制御し、乾燥などにより、略均一な塗布膜を形成する方法である。
ディッピング加工においては、例えば、処理液として併用処理液を用いることにより、作業効率を低下させずに防汚加工することができる。
以上の中でも、土砂などの固体粒子汚れが付着し易い部分である表糸層２の表面のみに処理液を接触させることができることから、スプレー加工又はフォーム加工が好ましい。
【００５３】
表糸層２に処理液を塗布した後、処理液中の分散媒を乾燥させることにより、表糸層２に乾燥したシリカ粒子（及び固化したフッ素樹脂）が定着し、防汚性が付与された表糸層２が得られる。
【００５４】
（バッキング層の形成工程）
バッキング層３の形成工程は、前記処理液の塗布によって防汚性が付与された表糸層２の裏面にバッキング層３を形成する工程である。
バッキング層３の形成は、従来公知の方法で行うことができる。例えば、コンベア上にポリ塩化ビニル樹脂ペーストなどの裏面層形成材料を塗布し、必要に応じて、その上に補強材及びポリ塩化ビニル樹脂ペーストなどの裏打ち層形成材料を積層し、その上に防汚性が付与された表糸層２を積層し、加熱などによって各形成材料を硬化させることによって全体を一体化することにより、防汚性内装材を得ることができる。
他の方法としては、防汚性が付与された表糸層２の裏面に、ポリ塩化ビニル樹脂ペーストなどの裏打ち層形成材料を塗布し、その裏面に補強材及びポリ塩化ビニル樹脂ペーストなどの裏面層形成材料を積層し、加熱などによって各形成材料を硬化させることによって全体を一体化することにより、防汚性内装材を得ることができる。
なお、内装材１に対して防汚処理を行った場合には、防汚処理工程後のバッキング層の形成工程は、不要である。
【００５５】
（裁断工程）
裁断工程は、前記防汚性が付与された表糸層２とバッキング層３とが一体化された防汚性内装材を、必要に応じて、所望形状及び寸法に裁断する工程である。
上述のように、通常、長尺帯状の状態で製造されるので、得られる防汚性内装材も長尺帯状であり、これをそのままロール状に巻き取って保管・運搬してもよい。また、必要に応じて、長尺帯状の防汚性内装材を所望形状及び寸法に裁断して保管・運搬してもよい。
【００５６】
なお、上記各工程を１つの製造ラインで一連に行ってもよいし、或いは、前記各工程から選ばれる１つ又は２つ以上の工程を、１つのラインで行い、且つ残る工程を他の１つ又は２つ以上のラインで行ってもよい。また、前記各工程の全てを一の実施者が行ってもよいし、或いは、前記各工程から選ばれる１つ又は２つ以上の工程を一の実施者が行い、且つ残る工程を他の実施者が行ってもよい。
【００５７】
本発明の製造方法によれば、表糸層２の表面にシリカ粒子及び必要に応じて処理されるフッ素樹脂が固着された防汚性内装材を容易に得ることができる。
なお、前記表糸層２の表面は、概念上、表糸層２を構成する糸のうち、内装材の面に対して鉛直方向から見たときに視認できる糸の集合から構成される。本発明の製造方法において、表糸層２の表面にシリカ処理液及び必要に応じてフッ素処理液を塗布することにより、シリカ粒子及びフッ素樹脂は、少なくとも表糸層２の表面を構成する糸に固着される。さらに、シリカ粒子及びフッ素樹脂は、表糸層２の表面よりも下方に含浸していくので、隣接する糸間や糸の内部にまで固着される場合もある。
かかる防汚性内装材は、表糸層２の少なくとも表面に、シリカ粒子が固着されており、かかるシリカ粒子が固体粒子汚れの付着を防止する。さらに、フッ素樹脂にて処理した場合には、フッ素樹脂の撥水・撥油性能により、より汚れが付着し難い防汚性内装材を提供できる。また、固体粒子汚れが付着しても、洗浄などによってそれを容易に除去できる。かかる防汚性内装材は、長期間綺麗な状態で使用できる。
【００５８】
＜防汚性内装材＞
本発明の防汚性内装材は、表糸層を有し、フッ素樹脂を含むフッ素部が前記表糸層に設けられており、シリカ粒子が、その一部を露出した状態で前記フッ素部に埋設されている。このような防汚性内装材は、上記製造方法によって容易に得ることができる。ただし、本発明の防汚性内装材は、この製造方法によって得られたものに限定されるわけではない。
このような防汚性内装材の一実施形態を、図４及び図５に示す。図４は、表糸層の表面（詳しくは、表糸層を構成する糸の表面）を拡大した平面図であり、図５は、その一部断面図である。なお、防汚性内装材は、表糸層の表面にシリカ粒子及びフッ素樹脂が設けられている点を除いて、上記＜内装材＞と同様であるので、その具体的な構成は、上記を参照されたい。
【００５９】
図４及び図５において、防汚性内装材１Ａは、複数のシリカ粒子４Ａとフッ素部５Ａ（フッ素樹脂）が設けられた表糸層２Ａを有する。
シリカ粒子４Ａ及びフッ素部５Ａは、表糸層２Ａを構成する糸２１Ａの表面に固着されている。前記糸２１Ａの表面は、表糸層２Ａの表面の一部を成している。このうち、シリカ粒子４Ａは、フッ素部５Ａを介して糸２１Ａに固着されている。フッ素部５Ａは、糸２１Ａの表面全体を覆うように固着されていてもよい。或いは、フッ素部５Ａは糸２１Ａの表面の多くの部分を覆い且つ糸２１Ａの残る部分が露出されていてもよい。また、シリカ粒子４Ａは、フッ素部５Ａの表面全体を覆うように密集して固着されていてもよく、或いは、ある程度分散してフッ素部５Ａの表面に点在されていてもよい。フッ素部５Ａの表面全体がシリカ粒子４Ａによって覆われている場合には、フッ素樹脂が有する撥水・撥油性能を十分に発揮できないので、図示例のように、シリカ粒子４Ａが点在されていることが好ましい。シリカ粒子４Ａが点在されることにより、フッ素部５Ａの表面の一部が露出されている。
【００６０】
シリカ粒子４Ａは、フッ素部５Ａの内部に埋設されて固着されている。シリカ粒子４Ａは、その全体がフッ素部５Ａ内に埋設されておらず、その一部が露出され且つ残部がフッ素部５Ａに埋設されている。
前記一部が露出されたシリカ粒子４Ａは、その少なくとも下方部がフッ素部５Ａ内に埋設されていることが好ましく、特に、図５に示すように、シリカ粒子４Ａの少なくとも下方部を取り囲むようにフッ素部５Ａが存在することが好ましい。シリカ粒子４Ａがその一部を露出した状態でフッ素樹脂に埋設されていることにより、シリカ粒子４Ａの固体粒子汚れに対する防汚性能とフッ素部５Ａの撥水・撥油性能とが相俟って、防汚性内装材１Ａは、優れた防汚性を有する。ただし、全てのシリカ粒子４Ａが一部露出した状態で表糸層２Ａに固着されているわけではなく、フッ素部５Ａ内に完全に埋設されているシリカ粒子４Ａも幾つか存在することがあることに留意されたい。このような完全に埋設されたシリカ粒子４Ａは、防汚性内装材１Ａの使用開始後直ちに防汚性に寄与しないが、長期間使用している間に、そのシリカ粒子の表面側のフッ素部が削れていき、シリカ粒子４Ａの表面が露出する場合もある。その場合、当該シリカ粒子４Ａは防汚性能を発揮するようになることから、このような防汚性内装材１Ａは、長期間にわたって防汚性能を継続的に発揮できる。
露出したシリカ粒子４Ａについて、その露出割合は、特に限定されないが、例えば、１０％〜８０％であり、好ましくは、２０％〜６０％である。シリカ粒子４Ａの露出割合が余りに小さいと、固体粒子汚れに対する防汚性能を十分に発揮できず、それが余りに大きいと、相対的にフッ素部５Ａ内に埋った部分が小さくなるので、シリカ粒子４Ａが経時的に表糸層２Ａから脱落し易くなる。なお、シリカ粒子の露出割合（％）は、（シリカ粒子の露出部分の表面積／シリカ粒子の全表面積）×１００、で求められる。
【００６１】
なお、フッ素部５Ａの厚みは、略均一でもよく、或いは、不均一であってもよい。図５では、厚みが一様ではないフッ素部５Ａを示しているが、厚みが略均一なフッ素部５Ａは、均一な撥水・撥油性能を発揮できるので好ましい。
また、図５では、シリカ粒子４Ａと糸２１Ａ（表糸層２Ａ）の間に、薄くフッ素部５Ａが介在しているが、シリカ粒子４Ａと糸２１Ａが部分的に接していてもよい（図示せず）。すなわち、シリカ粒子４Ａが表糸層２Ａを構成する糸２１Ａに点接触し、その接触部分の周囲にフッ素部５Ａが存在する状態であってもよい。
【実施例】
【００６２】
以下、実施例を示し、本発明を更に詳述する。但し、本発明は、下記実施例に限定されるものではない。
【００６３】
［使用材料］
１．シリカ処理液
（１）ＮＣ−６６（高松油脂製）：粒子径１０〜２０ｎｍ
（２）ＮＣ１０２０（高松油脂製）：粒子径２０〜２５ｎｍ
（３）シリカドール３０Ｓ（日本化学工業製）：粒子径７〜１０ｎｍ
（４）シリカドール４０（日本化学工業製）：粒子径１５〜２０ｎｍ
（５）シリカドール４１ＬＬ（日本化学工業製）：粒子径２５〜３０ｎｍ
（６）スノーテックスＡＫ（日産化学工業製）：粒子径１０〜１５ｎｍ
（７）スノーテックスＡＫ−Ｌ（日産化学工業製）：粒子径４０〜５０ｎｍ
（８）スノーテックスＡＫ−ＹＬ（日産化学工業製）：粒子径５０〜８０ｎｍ
（９）スノーテックスＳ（日産化学工業製）：粒子径８〜１１ｎｍ
（１０）スノーテックス４０（日産化学工業製）：粒子径１０〜１５ｎｍ
（１１）スノーテックス５０（日産化学工業製）：粒子径２０〜２５ｎｍ
（１２）アデライトＡＴ−３０（ＡＤＥＫＡ製）：粒子径１０〜２０ｎｍ
（１３）アデライトＡＴ−４０（ＡＤＥＫＡ製）：粒子径１０〜２０ｎｍ
（１４）アデライトＡＴ−５０（ＡＤＥＫＡ製）：粒子径２０〜３０ｎｍ
（１５）クインセッターＰＯＬ（コタニ化学製）：粒子径２０ｎｍ
（１６）クリアゾールＳＲ１００（京浜化成製）：粒子径３０ｎｍ
（１７）ニコソルトＳ−１２（日華化学製）：粒子径１００ｎｍ
【００６４】
２．フッ素処理液
Ｃａｐｓｔｏｎｅ（登録商標）ＲＣＰ（Ｄｕ  Ｐｏｎｔ社製）
【００６５】
［実施例１］
基布としてポリエステル不織布を用い、それに、パイル層として、２８９０デシテックスの１６０フィラメントのインターミングル糸からなるナイロン糸をタフト機によりタフトすることにより、目付量：６５０ｇ／ｍ２のパイル層（表糸層）を作製した。その後、シリカ処理液としてシリカドール３０Ｓを用い、シリカドール３０Ｓをスプレーを用いて、前記パイル層の表面に塗布した。処理液の塗布量は、コロイダルシリカの固形分換算量で表１に示す通りとした。
上記パイル層とは別に、ペースト状のポリ塩化ビニル樹脂をコンベア上に塗布することにより、厚み：２．０ｍｍの裏面層を作製した。前記裏面層に、補強材としてガラス繊維不織布（目付量：４０ｇ／ｍ２）を積層した。前記補強材の上に、ペースト状のポリ塩化ビニル樹脂を積層して裏打ち層（厚み２．０ｍｍ）とし、その裏打ち層の上に前記パイル層を積層して、積層体を作製した。前記積層体を１９０℃に加熱することにより、ポリ塩化ビニル樹脂を硬化させ、カーペットを得た。前記カーペットを、裁断機によってタフト方向及びその直交方向に１００ｍｍ×１００ｍｍに裁断して正方形状のカーペットを作製した。
【００６６】
［実施例２乃至１７］
シリカ処理液及びその塗布量を、表１に記載の通りに変更した以外は、実施例１と同様にしてカーペットを作製した。
【００６７】
［比較例１］
シリカ処理液を塗布しなかった以外は、実施例１と同様にしてカーペットを作製した。
【００６８】
［試験例１］
実施例１乃至１７のカーペットを本件出願人の社屋入口の床面に接着剤を介して貼り付けて施工し、施工直後のカーペット表面の色度Ｅ値（Ｅ０とする）と１０日間実際に使用した後のカーペット表面の色度Ｅ値（Ｅ１とする）とをそれぞれ測定し、Ｅ値の差△Ｅ＝Ｅ１−Ｅ０により、防汚性を評価した。なお、社屋入口の床面は、多数人が土足で歩行する場所である。カーペットは汚れるにつれて表面が黒ずんできて、表面のＥ値は大きくなるため、△Ｅの値が小さいほど、防汚性が優れていると言える。
なお、色度Ｅ値は、色彩色差計（コニカミノルタ社製、型番ＣＲ−２００）を用いて測定した。
試験例１の結果を表１に示す。なお、表中に主成分として記載される「コロイダルシリカ」は、変性していないコロイダルシリカを示す。
【００６９】
【表１】
0006615669.tif 000003
【００７０】
表１の結果から、シリカ処理液を塗布した全ての実施例は、△Ｅ値が極めて小さいことから、優れた防汚性を有することが判明した。
【００７１】
［実施例１８］
シリカ処理液としてシリカドール４０を用い、その塗布量を固形分換算で３．２３ｇ／ｍ２とした以外は、実施例８と同様にしてカーペットを作製した。
［実施例１９］
シリカ処理液としてクリアゾールＳＲ１００（変性オルガノシリケート含有）を用い、その塗布量を固形分換算で３．２３ｇ／ｍ２とした以外は、実施例１４と同様にしてカーペットを作製した。
［実施例２０］
シリカ処理液（シリカドール４０）を塗布すると同時に、フッ素処理液（Ｃａｐｓｔｏｎｅ  ＲＣＰ）をフッ素樹脂の固形分換算で０．９０ｇ／ｍ２となるように、スプレーを用いて、パイル層の表面に塗布したこと以外は、実施例１８と同様にしてカーペットを作製した。
［実施例２１］
シリカ処理液を塗布すると同時に、フッ素処理液（Ｃａｐｓｔｏｎｅ  ＲＣＰ）をフッ素樹脂の固形分換算で０．９０ｇ／ｍ２となるように、スプレーを用いて、パイル層の表面に塗布したこと以外は、実施例１９と同様にしてカーペットを作製した。
【００７２】
［試験例２］
実施例１８乃至２１のカーペットを試験例１と同様に社屋入口に施工し、施工直後のカーペット表面の色度Ｅ値（Ｅ０とする）と１０日間後の色度Ｅ値の差△Ｅにより、防汚性を評価した。
なお、色度Ｅ値は、色彩色差計（コニカミノルタ社製、型番ＣＲ−２００）を用いて測定した。
試験例２の結果を表２に示す。
【００７３】
【表２】
0006615669.tif 000004
【００７４】
表２の結果から、実施例１８のコロイダルシリカを塗布したカーペットの方が、実施例１９の変性オルガノシリケートを塗布したカーペットよりも、防汚性が優れていることが判明した。また、コロイダルシリカとフッ素樹脂を併用して塗布することにより、防汚性が向上することが判明した。
【００７５】
［実施例２２乃至２７］
シリカ処理液（シリカドール４０）の塗布量とフッ素処理液（Ｃａｐｓｔｏｎｅ  ＲＣＰ）の塗布量を表３の通りとした以外は、実施例２０と同様にしてカーペットを作製した。
［実施例２８］
シリカ処理液（シリカドール４０）の塗布量を表３の通りとした以外は、実施例８と同様にしてカーペットを作製した。
［比較例２］
シリカ処理液を塗布する代わりに、フッ素処理液（Ｃａｐｓｔｏｎｅ  ＲＣＰ）を、フッ素樹脂の固形分換算で塗布量６．４５ｇ／ｍ２で塗布したこと以外は、実施例１と同様にしてカーペットを作製した。
【００７６】
［試験例３］
実施例２２乃至２８及び比較例２のカーペットを試験例１と同様に社屋入口に施工し、施工直後のカーペット表面の色度Ｅ値と１０日間後の色度Ｅ値の差△Ｅにより、防汚性を評価した。
なお、色度Ｅ値は、色彩色差計（コニカミノルタ社製、型番ＣＲ−２００）を用いて測定した。
試験例３の結果を表２及び図６に示す。
【００７７】
【表３】
0006615669.tif 000005
【００７８】
表３及び図６の結果から、フッ素処理液の塗布量を多くするに従い（つまり、コロイダルシリカの量を多くするに従い）、△Ｅは小さくなり、防汚性が向上することが判明した。しかし、これを余りに多くしすぎても、防汚性の向上には頭打ちが見られる。
また、実施例２６及び２８の対比から、コロイダルシリカとフッ素樹脂を併用した方が、防汚性が向上することが判明した。
実施例２２乃至２８と比較例２との対比から、シリカ処理液を塗布した方が、格段に防汚性が向上することが判明した。
【００７９】
［試験例４］
実施例２２、実施例２８、並びに、比較例１及び２のカーペットに対して、ＡＡＴＣＣ（アメリカ繊維化学技術・染色技術協会）−１１８法による撥油性試験を行った。
具体的には、カーペットを平滑な水平面に広げ、表４の標準液をスポイトでカーペットの上に、小液滴（直径約５ｍｍ）で置き、その液滴を４５°の角度から３０秒間、注意深く観察した。界面での浸透や濡れ、また液滴が周辺に灯心状に拡がる形崩れ現象を起こさなかった試験液の等級を撥油性等級とした。
試験例４の結果を表５に示す。
【００８０】
【表４】
0006615669.tif 000006
【００８１】
【表５】
0006615669.tif 000007
【００８２】
表５の結果から、シリカ処理液とフッ素処理液とを併用した実施例２２は、フッ素樹脂のみを塗布した比較例２と同等の撥油性を有することが判明した。
シリカ処理液を塗布した実施例２８は比較例１と同等の撥油性を有するが、シリカ処理液とフッ素処理液とを併用した実施例２２は、シリカ粒子の影響を受けることなく、油分を含む固体粒子汚れに対しても、優れた防汚性を有することが判明した。
【００８３】
さらに、前記実施例２２のカーペットの表糸層を構成する糸の表面の一部を超高分解能走査型電子顕微鏡（ＦＥ−ＳＥＭ、ＣａｒｌＺｅｉｓｓ社製、型番ＵＬＴＲＡｐｌｕｓ）で撮影した。撮影倍率は３００００倍とした。図７に、電子顕微鏡で撮影した写真を示す。
図７に示される粒子状の物体がシリカ粒子であり、当該シリカ粒子は、その一部を露出した状態で、その周りのフッ素部に埋設されて固着されていることが判った。また、シリカ粒子がフッ素部の表面全体を覆うように密集して固着された部分もあり、シリカ粒子がある程度分散してフッ素部の表面に点在し、フッ素部の表面が露出した部分もあることも判った。
上記試験例３の結果から明らかなように、このような表糸層を有するカーペットは優れた防汚性を有するものである。
【符号の説明】
【００８４】
１  内装材
２  表糸層
２１  パイル糸
２２  基布
３  バッキング層
３１  裏打ち層
３２  補強材
３３  裏面層
１Ａ  防汚性内装材
２１Ａ  糸
４Ａ  シリカ粒子
５Ａ  フッ素部
【図１】
0006615669.tif 000008
【図２】
0006615669.tif 000009
【図３】
0006615669.tif 000010
【図４】
0006615669.tif 000011
【図５】
0006615669.tif 000012
【図６】
0006615669.tif 000013
【図７】
0006615669.tif 000014